(57)【要約】【課題】赤外分光法によりポリマーの構造を分析する赤外自動分析システムにおいて、ベースラインの始点及び終点を判定する基準波数範囲の設定項目を必要としないベースラインの推定作成方法及びポリプロピレン共重合体の赤外吸収スペクトルに対して共重合体構成成分及び赤外吸収スペクトルのベースラインを迅速かつ簡便に自動判定する方法を提供する。【解決手段】変極点（山）での吸光度からベースラインの１次式から算出される変極点（山）波数での吸光度を減算することにより算出される赤外吸収スペクトルピークの吸光度が最大となるベースラインを推定作成することを特徴とする赤外吸収スペクトルのベースラインの自動判定方法。【選択図】      図１
2004286444.tif 000002
【特許請求の範囲】
【請求項１】
赤外吸収スペクトルにおいて単調増加から単調減少になる変極点（山）及び単調減少から単調増加になる変極点（谷）を検知して、赤外吸収スペクトルの変極点（山）をはさむ変極点（谷）に対して各谷を中心として波数軸両側の基準波数範囲において赤外吸収スペクトルの変極点（山）の有無を判定し、基準波数範囲内に赤外吸収スペクトルの変極点（山）が存在する場合にはその赤外吸収スペクトルの変極点（山）の波数に対してさらに一定波数を加えた範囲と前記基準波数範囲との最大範囲をベースラインの始点および終点の決定範囲として、変極点（山）での吸光度からベースラインの１次式から算出される変極点（山）波数での吸光度を減算することにより算出される赤外吸収スペクトルピークの吸光度が最大となるベースラインを推定作成することを特徴とする赤外吸収スペクトルのベースラインの自動判定方法。
【請求項２】
７６７ｃｍ−１近傍に単調増加から単調減少になる変極点（山）が検知できない場合に、７３２ｃｍ−１近傍の吸光度と７２０ｃｍ−１近傍の吸光度を比較し、７３２ｃｍ−１近傍の吸光度の方が大きくかつ７３２ｃｍ−１近傍に単調増加から単調減少になる変極点（山）が検知される場合には該ポリマーがエチレンランダム共重合体であると判定し、また７２０ｃｍ−１近傍の吸光度の方が大きくかつ７２０ｃｍ−１近傍に単調増加から単調減少になる変極点（山）が検知される場合には該ポリマーがエチレンブロック共重合体であると判定するポリマータイプ判定工程及び、７６７ｃｍ−１近傍に単調増加から単調減少になる変極点（山）が検知される場合において、７３２ｃｍ−１近傍に単調増加から単調減少になる変極点（山）が検知される場合には該ポリマーが３元系ランダム共重合体であると判定し、７３２ｃｍ−１近傍に単調増加から単調減少になる変極点（山）が検知できない場合には該ポリマーがブテンランダム共重合体であると判定するポリマータイプ判定工程と、請求項１記載の赤外吸収スペクトルのベースライン推定作成工程を含むことを特徴とするポリプロピレン共重合体の共重合体構成成分及び赤外吸収スペクトルのベースラインの自動判定方法。
【請求項３】
基準波数範囲は５〜２０ｃｍ−１であることを特徴とする請求項１記載の赤外吸収スペクトルのベースライン及びポリプロピレン共重合体の共重合体構成成分の自動判定方法。
【発明の詳細な説明】
【０００１】
【発明の属する技術分野】
本発明は、赤外分光法により測定される赤外吸収スペクトルに対して、赤外吸収スペクトルピークの吸光度が最大となるベースラインを推定作成する方法及びポリプロピレン共重合体の赤外吸収スペクトルに対して、共重合体構成成分及び赤外吸収スペクトルのベースラインを自動判定する方法に関するものである。さらに詳しくは、赤外吸収スペクトルにおいて単調増加から単調減少になる変極点（山）及び単調減少から単調増加になる変極点（谷）を検知して、赤外吸収スペクトルの変極点（山）をはさむ変極点（谷）に対して各谷を中心として波数軸両側の基準波数範囲において赤外吸収スペクトルの変極点（山）の有無を判定し、基準波数範囲内に赤外吸収スペクトルの変極点（山）が存在する場合にはその赤外吸収スペクトルの変極点（山）の波数に対してさらに一定波数を加えた範囲と前記基準波数範囲との最大範囲をベースラインの始点および終点の決定範囲として、変極点（山）における吸光度からベースラインの１次式から算出される変極点（山）波数での吸光度を減算することにより算出される赤外吸収スペクトルピークの吸光度が最大となるベースラインを推定作成する方法に関するものであり、さらに詳しくは、ポリプロピレン共重合体の赤外吸収スペクトルにおいて、該ポリマーがエチレンランダム共重合体であるかエチレンブロック共重合体であるか３元系ランダム共重合体であるかブテンランダム共重合体であるかを判定するポリマータイプ判定工程と前記ベースライン推定作成工程を含むポリプロピレン共重合体の共重合体構成成分及び赤外吸収スペクトルのベースラインを自動判定する方法に関するものである。
【０００２】
【従来の技術】
従来から、赤外分光法はポリマーの構造を分析するための簡易的な方法として広く知られている。そして、最近では赤外分光分析装置の作動設定値（分析条件）を装置制御プログラム（システムプログラム）により統括的にコンピュータ制御するシステム制御装置（システムコントローラー）を取り付けた赤外分光分析装置が汎用されている。例えば特許文献１には、オートサンプラーを用いて多数のサンプルを同一条件で分析手順設定プログラム（アナリシスシーケンス）により測定するオートサンプラーの制御装置やその制御方法が記載されている。
【０００３】
また、特許文献２には、赤外分光法によりポリマーの構造を分析する赤外自動分析方法として、赤外吸収スペクトルとポリマー構造との相関関係式にもとづいてポリマー構造値を計算する自動演算プログラムが記載されている。
【０００４】
一般に、赤外分光法によりポリマーの構造を分析する赤外自動分析システムには、赤外吸収スペクトルのピークの吸光度を算出する工程及びベースライン推定作成工程が含まれている。吸光度及びベースラインを判定する方法としては、ベースラインの始点をあらかじめ設定してベースラインを平坦に作成する１点法や、赤外吸収スペクトルのピーク波数を指定する基準波数範囲内で検知し、また、ベースラインの始点及び終点を指定した基準波数範囲内での吸光度の平均値あるいは最低値を用いて決定し、ピーク波数における吸光度からベースラインの吸光度を減算することにより赤外吸収スペクトルの吸光度を算出する２点法が知られている。ベースラインの始点及び終点の吸光度が等しくベースラインが平坦な場合には、単にピーク波数における吸光度からベースラインの吸光度を減算することにより赤外吸収スペクトルの吸光度を算出することができる。また、ベースラインの始点及び終点の吸光度が異なりベースラインが傾きを有する場合には、ベースラインの一次式を求め、ピーク波数における吸光度からベースラインの１次式から算出されるピーク波数での吸光度を減算することにより赤外吸収スペクトルの吸光度を算出することができる。
【０００５】
しかしながら、分析手順設定プログラムの設定項目であらかじめ入力されるベースラインの始点及び終点を判定する基準波数範囲において単調増加から単調減少になる変極点（山）が検知される場合には、基準波数範囲内でベースラインの始点あるいは終点を判定することは難しく、手動にて推定作成するベースラインと自動推定作成されたベースラインとが合致しないため、その改良が求められていた。
【０００６】
また、ポリプロピレン共重合体において前記記載の方法を用いる場合には、共重合体（例えば、エチレンランダム共重合体、エチレンブロック共重合体やブテンランダム共重合体）を構成する成分に由来する赤外吸収スペクトルピーク波数が構成成分によって大きく異なるため、構成成分が未知のポリプロピレン共重合体の測定に対して赤外吸収スペクトルのピークやベースラインの始点及び終点の基準波数範囲を指定することは難しく、その改良が求められていた。
【０００７】
また、添加剤をはじめとしたポリプロピレン共重合体構成成分以外の成分を含んだポリプロピレン共重合体組成物において前記記載の方法を用いる場合において、ポリプロピレン共重合体構成成分以外の成分に由来する赤外吸収スペクトルピーク波数がベースラインの始点及び終点の基準波数範囲域に近接する場合、あるいは存在する場合には、指定された基準波数範囲内でベースラインの始点あるいは終点を判定することは難しく、その改良が求められていた。
【０００８】
つまり、上述のとおり、赤外分光法によりポリマーの構造を分析する赤外自動分析方法において、吸光度を算出する方法及びベースラインを推定作成する方法は知られているが、分析手順設定プログラムにおいてベースラインの始点及び終点を判定する基準波数範囲の設定項目を必要としないベースラインの推定作成方法及びポリプロピレン共重合体の赤外吸収スペクトルに対して共重合体構成成分及び赤外吸収スペクトルのベースラインを自動判定する方法が求められていた。
【０００９】
【特許文献１】
特開平８−１５９９３０号公報
【特許文献２】
特開２００２−２０２２５５号公報
【００１０】
【発明が解決しようとする課題】
本発明の目的は、赤外分光法によりポリマーの構造を分析する赤外自動分析システムにおいて、ベースラインの始点及び終点を判定する基準波数範囲の設定項目を必要としないベースラインの推定作成方法及びポリプロピレン共重合体の赤外吸収スペクトルに対して共重合体構成成分及び赤外吸収スペクトルのベースラインを迅速かつ簡便に自動判定する方法を提供することにある。
【００１１】
【課題を解決するための手段】
本発明者らは、このような実情に鑑み、鋭意検討の結果、本発明が、上記課題を解決できる事を見出し、本発明の完成に至った。
すなわち、本発明の一は、赤外吸収スペクトルにおいて単調増加から単調減少になる変極点（山）及び単調減少から単調増加になる変極点（谷）を検知して、赤外吸収スペクトルの変極点（山）をはさむ変極点（谷）に対して各谷を中心として波数軸両側の基準波数範囲において赤外吸収スペクトルの変極点（山）の有無を判定し、基準波数範囲内に赤外吸収スペクトルの変極点（山）が存在する場合には、その赤外吸収スペクトルの変極点（山）の波数に対してさらに一定波数を加えた範囲と前記基準波数範囲との最大範囲をベースラインの始点および終点の決定範囲として、変極点（山）での吸光度からベースラインの１次式から算出される変極点（山）波数での吸光度を減算することにより算出される赤外吸収スペクトルピークの吸光度が最大となるベースラインを推定作成する赤外吸収スペクトルのベースラインの自動判定方法に係るものである。
【００１２】
また、本発明の二は、７６７ｃｍ−１近傍に単調増加から単調減少になる変極点（山）が検知できない場合において、７３２ｃｍ−１近傍の吸光度と７２０ｃｍ−１近傍の吸光度を比較し、７３２ｃｍ−１近傍の吸光度の方が大きくかつ７３２ｃｍ−１近傍に単調増加から単調減少になる変極点（山）が検知される場合には該ポリマーがエチレンランダム共重合体であると判定し、また７２０ｃｍ−１近傍の吸光度の方が大きくかつ７２０ｃｍ−１近傍に単調増加から単調減少になる変極点（山）が検知される場合には該ポリマーがエチレンブロック共重合体であると判定するポリマータイプ判定工程及び、７６７ｃｍ−１近傍に単調増加から単調減少になる変極点（山）が検知される場合において、７３２ｃｍ−１近傍に単調増加から単調減少になる変極点（山）が検知される場合には、該ポリマーが３元系ランダム共重合体であると判定し、７３２ｃｍ−１近傍に単調増加から単調減少になる変極点（山）が検知できない場合には、該ポリマーがブテンランダム共重合体であると判定するポリマータイプ判定工程と、請求項１記載の赤外吸収スペクトルのベースライン推定作成工程を含むポリプロピレン共重合体の共重合体構成成分及び赤外吸収スペクトルのベースラインの自動判定方法に係るものである。
また、本発明の三は、基準波数範囲は５〜２０ｃｍ−１である請求項１記載の赤外吸収スペクトルのベースライン及びポリプロピレン共重合体の共重合体構成成分の自動判定方法に係るものである。
【００１３】
【発明の実施の形態】
（１）赤外吸収スペクトルのベースライン推定作成方法
本発明である赤外吸収スペクトルのベースライン及びポリプロピレン共重合体の共重合体構成成分を自動判定する方法において、赤外吸収スペクトルピークの吸光度が最大となるベースラインを推定作成する工程としては、少なくとも赤外吸収スペクトルのピーク選定工程とベースラインの最適化工程から構成され、例えば以下の手法が使用可能である。
【００１４】
（１−１）ベースライン推定作成工程：赤外吸収スペクトルのピーク選定工程
測定された赤外吸収スペクトルにおいて、赤外吸収スペクトルピークを選出する方法としては、単調増加から単調減少になる変極点（山）及び単調減少から単調増加になる変極点（谷）を赤外吸収スペクトルピークとして選出することが好ましく、閾値として山の波数での吸光度と山に近接する谷の波数での吸光度の差を指定して、指定した閾値を満たす山と谷に赤外吸収スペクトルピークを限定することが好ましい。
【００１５】
（１−２）ベースライン推定作成工程：ベースライン最適化工程
前記記載の赤外吸収スペクトルのベースライン推定作成工程において検知された赤外吸収スペクトルの変極点（山）をはさむ変極点（谷）に対して各谷を中心とした波数軸両側の基準波数範囲幅をベースラインの始点及び終点を判定する基準波数範囲とし、ベースラインの始点及び終点を判定する全ての基準波数範囲内の測定点に対して変極点（山）における吸光度とベースラインの１次式から算出される変極点（山）でのベースライン上の吸光度の差を繰り返し求め、その差が最大となる位置を決定することにより、ベースライン及び赤外吸収スペクトルピークの吸光度を決定することができる。基準波数範囲について特に限定されるものではないが、５〜２０ｃｍ−１とすることが好ましい。
【００１６】
赤外吸収スペクトルの変極点（山）をはさむ変極点（谷）に対して各谷を中心とした波数軸両側の基準波数範囲幅（ベースラインの始点及び終点を決定するための基準波数範囲幅）において別の変極点（山）が検知される場合には、その変極点（山）をはさむ変極点（谷）に対して各谷を中心とした波数軸両側の基準波数範囲幅と始めに指定された基準波数範囲とを合わせた波数範囲をベースラインの始点及び終点を決定するための基準波数範囲幅とし、ベースラインの始点及び終点を判定する全ての基準波数範囲内の測定点に対して変極点（山）における吸光度とベースラインの１次式から算出される変極点（山）での吸光度の差を繰り返し求め、その差が最大となる位置を決定することにより、ベースライン及び赤外吸収スペクトルピークの吸光度を決定することができる。
【００１７】
（２）ポリプロピレン共重合体の共重合体構成成分及び赤外吸収スペクトルのベースライン自動判定方法
本発明である赤外吸収スペクトルのベースライン及びポリプロピレン共重合体の共重合体構成成分を自動判定する方法において、ポリプロピレン共重合体の共重合体構成成分及び赤外吸収スペクトルのベースラインを自動判定する方法としては、アナリシスシーケンスにおいて、少なくともポリプロピレン共重合体の共重合体構成成分を自動判定するポリマータイプ判定工程とベースライン推定作成工程を有する手順から構成される。更に、ポリプロピレン共重合体の共重合体構成成分を自動判定するポリマータイプ判定工程は、１）指定された赤外吸収スペクトル波数領域に存在する赤外吸収ピークの選出工程及び２）共重合体構成成分の判定工程から構成され、また、ベースライン推定作成工程は、判定された共重合体構成成分の赤外吸収ピークの吸光度を最大にするベースラインの最適化工程から構成される。
【００１８】
（２−１）ポリマータイプ判定工程：指定された赤外吸収スペクトル波数領域に存在する赤外吸収ピークの選出工程
アナリシスシーケンスの設定条件で指定する波数領域については特に限定されるものではないが、好ましくは、判別する共重合体（例えば、エチレンランダム共重合体、エチレンブロック共重合体及びブテンランダム共重合体）の構成成分に由来する赤外吸収スペクトルが観測される６００ｃｍ−１から８００ｃｍ−１の波数領域を指定することが望ましい。
【００１９】
指定された波数領域における赤外吸収スペクトルにおいて、赤外吸収スペクトルピークを選出する方法としては、単調増加から単調減少になる変極点（山）及び単調減少から単調増加になる変極点（谷）を赤外吸収スペクトルピークとして選出することが好ましく、閾値として山の波数での吸光度と山に近接する谷の波数での吸光度の差を指定して、閾値を満たす山と谷に赤外吸収スペクトルピークを限定することが好ましい。
【００２０】
（２−２）ポリマータイプ判定工程：共重合体構成成分の判定工程
共重合体構成成分の判定工程は、標準物質に対してあらかじめ設定されている赤外吸収スペクトルピークの情報と前記記載の赤外吸収スペクトルピークの選出工程で選出された赤外吸収スペクトルピークの情報を比較することにより決定される。赤外吸収スペクトルピークの情報としては、変極点（山及び谷）の波数及びそれぞれの許容範囲波数を用いることが好ましい。許容範囲波数は特に限定されるものではなく、通常、変極点（山及び谷）の波数に対して±２ｃｍ−１と指定すればよい。また、標準物質にはエチレンランダム共重合体、エチレンブロック共重合体及びブテンランダム共重合体を用いることが好ましい。共重合体構成成分の含量については特に限定されるものではなく、前記の赤外吸収スペクトルピークの情報が確認できる含量であればよい。
【００２１】
ポリプロピレン共重合体の自動判定は、エチレンランダム共重合体あるいはエチレンブロック共重合体であると判定するポリマータイプ判定工程及びブテンランダム共重合体あるいは３元系ランダム共重合体であると判定するポリマータイプ判定工程から構成される。判定手法としては、例えば以下の手法が使用可能である。
【００２２】
エチレンランダム共重合体あるいはエチレンブロック共重合体であると判定するポリマータイプ判定工程では、ポリプロピレン共重合体の赤外吸収スペクトルにおいて、赤外吸収スペクトルピークの選出工程で選出された変極点（山）がブテンランダム共重合体の吸収ピーク情報である変極点（山）の波数に対して許容範囲波数内で合致しないことを判定し、また、７３２ｃｍ−１近傍の吸光度と７２０ｃｍ−１近傍の吸光度を比較し、７３２ｃｍ−１近傍の吸光度の方が大きく、また、赤外吸収スペクトルピークの選出工程で選出された変極点（山）がエチレンランダム共重合体の赤外吸収スペクトルピーク情報である変極点（山）の波数に対して許容範囲波数内で合致することを確認することにより、ポリプロピレン共重合体がエチレンランダム共重合体であると判定することができる。また、７３２ｃｍ−１近傍の吸光度と７２０ｃｍ−１近傍の吸光度を比較し、７２０ｃｍ−１近傍の吸光度の方が大きく、また、赤外吸収スペクトルピークの選出工程で選出された変極点（山）がエチレンブロック共重合体の赤外吸収スペクトルピーク情報である変極点（山）の波数に対して許容範囲波数内で合致することを確認することにより、ポリプロピレン共重合体がエチレンブロック共重合体であると判定することができる。
【００２３】
ブテンランダム共重合体あるいは３元系ランダム共重合体であると判定するポリマータイプ判定工程では、ポリプロピレン共重合体の赤外吸収スペクトルにおいて、赤外吸収スペクトルピークの選出工程で選出された変極点（山）がブテンランダム共重合体の赤外吸収スペクトルピーク情報である変極点（山）の波数に対して許容範囲波数内で合致することを判定し、また、赤外吸収ピークの選出工程で選出された変極点（山）がエチレンランダム共重合体の赤外吸収スペクトルピーク情報である変極点（山）の波数に対して許容範囲波数内で合致することを確認することにより、ポリプロピレン共重合体が３元系ランダム共重合体であると判定することができる。赤外吸収スペクトルピークの選出工程で選出された変極点（山）がエチレンランダム共重合体の赤外吸収スペクトルピーク情報である変極点（山）の波数に対して許容範囲波数内で合致しないことが確認された場合には、ポリプロピレン共重合体がブテンランダム共重合体であると判定することができる。
【００２４】
（２−３）ベースライン推定作成工程
前記ポリマータイプ判定工程で判定された共重合体構成成分の赤外吸収スペクトルピークの吸光度を最大にするベースラインの最適化工程から構成され、前記記載の赤外吸収スペクトルのベースライン推定作成方法が使用可能である。
【００２５】
本発明である赤外吸収スペクトルのベースライン及びポリプロピレン共重合体の共重合体構成成分を自動判定する方法において、赤外吸収スペクトルに対して単調増加から単調減少になる変極点（山）及び単調減少から単調増加になる変極点（谷）を検知して、赤外吸収スペクトルの変極点（山）をはさむ変極点（谷）に対して各谷を中心として波数軸両側の基準波数範囲において赤外吸収スペクトルの変極点（山）の有無を判定し、基準波数範囲内に赤外吸収スペクトルの変極点（山）が存在する場合にはその赤外吸収スペクトルの変極点（山）の波数に対してさらに一定波数を加えた範囲と前記基準波数範囲との最大範囲をベースラインの始点および終点の決定範囲として、変極点（山）での吸光度からベースラインの１次式から算出される変極点（山）波数での吸光度を減算することにより算出される赤外吸収スペクトルピークの吸光度が最大となるベースラインを推定作成するため、ベースラインの始点及び終点を判定する基準波数範囲の設定項目を必要としないベースラインの推定作成が可能となり、また、ポリプロピレン共重合体の赤外吸収スペクトルに対して、共重合体構成成分を自動判定するポリマータイプ判定工程とベースライン推定作成工程を有する手順から構成され、また、共重合体構成成分を自動判定するポリマータイプ判定工程は、１）指定された赤外吸収スペクトル波数領域に存在する赤外吸収スペクトルピークの選出工程及び２）共重合体構成成分の判定工程から構成され、また、ベースライン推定作成工程は判定された共重合体構成成分の赤外吸収ピークの吸光度を最大にするベースラインの最適化工程から構成されるため、ポリプロピレン共重合体の共重合体構成成分及び赤外吸収スペクトルのベースラインについて迅速かつ簡便に自動判定することが可能となる。
【００２６】
【実施例】
以下に本発明の実施例を示すが、本発明はこれらに限定されるものではない。
（１）試料
測定用試料として、下記のポリプロピレン共重合体（Ａ）、（Ｂ）、（Ｃ）および（Ｄ）を用いた。
（Ａ）エチレンランダム共重合体（エチレン含量：３．７ｗｔ％）
（Ｂ）エチレンブロック共重合体（エチレン含量：８．３ｗｔ％）
（Ｃ）ブテンランダム共重合体（ブテン含量：１７．６ｗｔ％）
（Ｄ）３元系ランダム共重合体（エチレン含量：３．２ｗｔ％、ブテン含量：２６．０ｗｔ％）
【００２７】
（２）赤外吸収スペクトルの測定方法
（２−１）試料作成
加熱プレス成形機を用いて、前記ポリプロピレン共重合体を１８０℃にて５分加熱し、３０℃にて５分プレスすることにより厚み１００μｍのフィルムを得た。
【００２８】
（２−２）測定条件
機種：日本分光製  フーリエ変換赤外分光光度計  ＦＴ／ＩＲ−４００Ｐｌｕｓ
測定手法：透過法
測定条件：光学系；シングルビーム、光源；セラミック特殊光源（標準）、検出器；ＤＬＡＴＧＳ、ビームスプリッター；広帯域帯ＫＢｒ、室温下にて、波数領域；４００ｃｍ−１〜４０００ｃｍ−１、分解能；４ｃｍ−１、積算回数；１６回にてバックグラウンド測定を行い、その後、赤外吸収スペクトルの測定を行った。
【００２９】
実施例１
（Ａ）の試料を用いて前記測定条件において測定した赤外吸収スペクトルに対して適用されたベースラインの自動推定作成結果を図１に示した。また、７３２ｃｍ−１に赤外吸収スペクトルピークが存在することが判定されており、図中に縦線にて表記されている。
【００３０】
実施例２
（Ｂ）の試料を用いて前記測定条件において測定した赤外吸収スペクトルに対して適用されたベースラインの自動作成結果を図２に示した。また、７２０ｃｍ−１に赤外吸収スペクトルピークが存在することが判定されており、図中に縦線にて表記されている。
【００３１】
実施例３
（Ｃ）の試料を用いて前記測定条件において測定した赤外吸収スペクトルに対して適用されたベースラインの自動作成結果を図３に示した。また、７６７ｃｍ−１に赤外吸収スペクトルピークが存在することが判定されており、図中に縦線にて表記されている。
【００３２】
実施例４
（Ｄ）の試料を用いて前記測定条件において測定した赤外吸収スペクトルに対して適用されたベースラインの自動作成結果を図４に示した。また、７６７ｃｍ−１及び７３２ｃｍ−１に赤外吸収スペクトルピークが存在することが判定されており、図中に縦線にて表記されている。
【００３３】
【発明の効果】
以上、詳述したとおり、赤外吸収スペクトルのベースライン及びポリプロピレン共重合体の共重合体構成成分を自動判定する方法において、赤外吸収スペクトルに対して単調増加から単調減少になる変極点（山）及び単調減少から単調増加になる変極点（谷）を検知して、赤外吸収スペクトルの変極点（山）をはさむ変極点（谷）に対して各谷を中心として波数軸両側の基準波数範囲において赤外吸収スペクトルの変極点（山）の有無を判定し、基準波数範囲内に赤外吸収スペクトルの変極点（山）が存在する場合にはその赤外吸収スペクトルの変極点（山）の波数に対してさらに一定波数を加えた範囲と前記基準波数範囲との最大範囲をベースラインの始点および終点の決定範囲として、変極点（山）での吸光度からベースラインの１次式から算出される変極点（山）波数での吸光度を減算することにより算出される赤外吸収スペクトルピークの吸光度が最大となるベースラインを推定作成するため、ベースラインの始点及び終点を判定する基準波数範囲の設定項目を必要としないベースラインの推定作成が可能となり、また、ポリプロピレン共重合体の赤外吸収スペクトルに対して、共重合体構成成分を自動判定するポリマータイプ判定工程とベースライン推定作成工程を有する手順から構成され、また、共重合体構成成分を自動判定するポリマータイプ判定工程は、１）指定された赤外吸収スペクトル波数領域に存在する赤外吸収スペクトルピークの選出工程及び２）共重合体構成成分の判定工程から構成され、また、ベースライン推定作成工程は判定された共重合体構成成分の赤外吸収ピークの吸光度を最大にするベースラインの最適化工程から構成されるため、ポリプロピレン共重合体の共重合体構成成分及び赤外吸収スペクトルのベースラインについて迅速かつ簡便に自動判定することが可能となる。
【図面の簡単な説明】
【図１】エチレンランダム共重合体の赤外吸収スペクトルに対して適用された自動推定作成ベースライン及び赤外吸収スペクトルピーク位置を示した図である。
【図２】エチレンブロック共重合体の赤外吸収スペクトルに対して適用された自動推定作成ベースライン及び赤外吸収スペクトルピーク位置を示した図である。
【図３】ブテンランダム共重合体の赤外吸収スペクトルに対して適用された自動推定作成ベースライン及び赤外吸収スペクトルピーク位置を示した図である。
【図４】３元系ランダム共重合体の赤外吸収スペクトルに対して適用された自動推定作成ベースライン及び赤外吸収スペクトルピーク位置を示した図である。
【図１】
2004286444.tif 000003
【図２】
2004286444.tif 000004
【図３】
2004286444.tif 000005
【図４】
2004286444.tif 000006